(57)【特許請求の範囲】
【請求項１】
表面が、炭素原子数が１７以上の高級脂肪酸(a1)または高級脂肪酸(a1)の誘導体(a2)で被覆された銀粒子の該高級脂肪酸(a1)または高級脂肪酸(a1)の誘導体(a2)を、炭素原子数が１６以下の高・中級脂肪酸(b1)または高・中級脂肪酸(b1)の誘導体(b2)により、示差熱分析において、初期に被覆していた高級脂肪酸(a1)または高級脂肪酸(a1)の誘導体(a2)の発熱ピークが検出されなくなるまで置換することを特徴とする、加熱焼結性銀粒子の製造方法。
【請求項２】
高級脂肪酸(a1)の炭素原子数が１７〜２４であり、高・中級脂肪酸(b1)の炭素原子数が８〜１４であることを特徴とする、請求項１記載の加熱焼結性銀粒子の製造方法。
【請求項３】
(１) （Ａ）表面が、炭素原子数が１７以上の高級脂肪酸(a1)または高級脂肪酸(a1)の誘導体(a2)で被覆された銀粒子の該高級脂肪酸(a1)または高級脂肪酸(a1)の誘導体(a2)を、炭素原子数が１６以下の高・中級脂肪酸(b1)または高・中級脂肪酸(b1)の誘導体(b2)により、示差熱分析において、初期に被覆していた高級脂肪酸(a1)または高級脂肪酸(a1)の誘導体(a2)の発熱ピークが検出されなくなるまで置換し、(２) 得られた炭素原子数が１６以下の高・中級脂肪酸(b1)または高・中級脂肪酸(b1)の誘導体(b2)により被覆された銀粒子と、（Ｂ）揮発性分散媒とを混合することにより、加熱により該揮発性分散媒が揮散し該銀粒子同士が焼結するペースト状銀粒子組成物を製造し、(３) 製造されたペースト状銀粒子組成物を７０℃以上４００℃以下で加熱することにより、該揮発性分散媒を揮散させ該銀粒子同士を焼結することを特徴とする、固形状銀の製造方法。
【請求項４】
高級脂肪酸(a1)の炭素原子数が１７〜２４であり、高・中級脂肪酸(b1)の炭素原子数が８〜１４であることを特徴とする、請求項３記載の固形状銀の製造方法。
【請求項５】
製造された固形状銀の体積抵抗率が１×１０-4Ω・ｃｍ以下であり、かつ、熱伝導率が１０Ｗ／ｍ・Ｋ以上であることを特徴とする、請求項３または請求項４記載の固形状銀の製造方法。
【請求項６】
(１) （Ａ）表面が、炭素原子数が１７以上の高級脂肪酸(a1)または高級脂肪酸(a1)の誘導体(a2)で被覆された銀粒子の該高級脂肪酸(a1)または高級脂肪酸(a1)の誘導体(a2)を、炭素原子数が１６以下の高・中級脂肪酸(b1)または高・中級脂肪酸(b1)の誘導体(b2)により、示差熱分析において、初期に被覆していた高級脂肪酸(a1)または高級脂肪酸(a1)の誘導体(a2)の発熱ピークが検出されなくなるまで置換し、(２) 得られた炭素原子数が１６以下の高・中級脂肪酸(b1)または高・中級脂肪酸(b1)の誘導体(b2)により被覆された銀粒子と、（Ｂ）揮発性分散媒とを混合することにより、加熱により該揮発性分散媒が揮散し該銀粒子同士が焼結するペースト状銀粒子組成物を製造し、(３) 製造されたペースト状銀粒子組成物を複数の金属製部材間に介在させ、(４) ７０℃以上４００℃以下で加熱することにより、該揮発性分散媒を揮散させ該銀粒子同士を焼結して、複数の金属製部材同士を接合させることを特徴とする、金属製部材の接合方法。
【請求項７】
高級脂肪酸(a1)の炭素原子数が１７〜２４であり、高・中級脂肪酸(b1)の炭素原子数が８〜１４であることを特徴とする、請求項６記載の金属製部材の接合方法。
【請求項８】
金属製部材が金属製基板または電子部品の金属部分であることを特徴とする、請求項６または請求項７記載の金属製部材の接合方法。
【請求項９】
(１) （Ａ）表面が、炭素原子数が１７以上の高級脂肪酸(a1)または高級脂肪酸(a1)の誘導体(a2)で被覆された銀粒子の該高級脂肪酸(a1)または高級脂肪酸(a1)の誘導体(a2)を、炭素原子数が１６以下の高・中級脂肪酸(b1)または高・中級脂肪酸(b1)の誘導体(b2)により、示差熱分析において、初期に被覆していた高級脂肪酸(a1)または高級脂肪酸(a1)の誘導体(a2)の発熱ピークが検出されなくなるまで置換し、(２) 得られた炭素原子数が１６以下の高・中級脂肪酸(b1)または高・中級脂肪酸(b1)の誘導体(b2)により被覆された銀粒子と、（Ｂ）揮発性分散媒とを混合することにより、加熱により該揮発性分散媒が揮散し該銀粒子同士が焼結するペースト状銀粒子組成物を製造し、(３) 製造されたペースト状銀粒子組成物を接着剤が塗布された基板上に塗布し、(４) ７０℃以上４００℃以下で加熱することにより、該揮発性分散媒を揮散させ該銀粒子同士を焼結して、接着剤上に銀配線を形成することを特徴とする、プリント配線板の製造方法。
【請求項１０】
高級脂肪酸(a1)の炭素原子数が１７〜２４であり、高・中級脂肪酸(b1)の炭素原子数が８〜１４であることを特徴とする、請求項９記載のプリント配線板の製造方法。
【請求項１１】
(１) （Ａ）表面が、炭素原子数が１７以上の高級脂肪酸(a1)または高級脂肪酸(a1)の誘導体(a2)で被覆された銀粒子の該高級脂肪酸(a1)または高級脂肪酸(a1)の誘導体(a2)を、炭素原子数が１６以下の高・中級脂肪酸(b1)または高・中級脂肪酸(b1)の誘導体(b2)により、示差熱分析において、初期に被覆していた高級脂肪酸(a1)または高級脂肪酸(a1)の誘導体(a2)の発熱ピークが検出されなくなるまで置換し、(２) 得られた炭素原子数が１６以下の高・中級脂肪酸(b1)または高・中級脂肪酸(b1)の誘導体(b2)により被覆された銀粒子と、（Ｂ）揮発性分散媒とを混合することにより、加熱により該揮発性分散媒が揮散し該銀粒子同士が焼結するペースト状銀粒子組成物を製造し、(３) 製造されたペースト状銀粒子組成物を半導体素子上の電気回路接続用パッド部または基板上の電気回路接続用電極部にドット状に塗布し、(４) ７０℃以上４００℃以下で加熱することにより、該揮発性分散媒を揮散させ該銀粒子同士を焼結して、半導体素子上または基板上に銀製バンプを形成することを特徴とする、電気回路接続用バンプの製造方法。
【請求項１２】
高級脂肪酸(a1)の炭素原子数が１７〜２４であり、高・中級脂肪酸(b1)の炭素原子数が８〜１４であることを特徴とする、請求項１１記載の電気回路接続用バンプの製造方法。
【発明の詳細な説明】
【技術分野】
【０００１】
本発明は、高・中級脂肪酸または高・中級脂肪酸の誘導体により被覆された加熱焼結性銀粒子の製造方法；固形状銀の製造方法；金属製部材の接合方法；プリント配線板の製造方法；および電気回路接続用バンプの製造方法に関する。
【背景技術】
【０００２】
銀粉末を熱硬化性樹脂組成物中に分散させてなる導電性ペーストは、加熱により硬化して導電性被膜が形成されるので、プリント回路基板上の導電性回路の形成、抵抗器やコンデンサ等の各種電子部品及び各種表示素子の電極の形成、電磁波シールド用導電性被膜の形成、コンデンサ、抵抗、ダイオード、メモリ、演算素子（ＣＰＵ）等のチップ部品の基板への接着、太陽電池の電極、特にアモルファスシリコン半導体を用いた高温処理のできない太陽電池の電極の形成、積層セラミックコンデンサ、積層セラミックインダクタ、積層セラミックアクチュエータ等のチップ型セラミック電子部品の外部電極の形成等に使用されている。
近年チップ部品の高性能化によりチップ部品からの発熱量が増え、電気伝導性はもとより、熱伝導性の向上が要求されるので、銀粒子の含有率を可能な限り増加して電気伝導性、熱伝導性を向上しようとすると、ペーストの粘度が上昇し、作業性が著しく低下するという問題がある。
【０００３】
このような問題を解決するため、本発明者らは、銀粉末と揮発性分散媒とからなるペースト状銀粒子組成物は加熱すると当該揮発性分散媒が揮発し銀粉末が焼結して、極めて高い導電性と熱伝導性を有する固形状銀となり、金属製部材の接合や、導電回路の形成に有用なことを見出して国際出願した（WO2006/126614、WO2007/034833）。
しかしながら、電子機器、電子部品、チップ部品等およびこれらを構成する材料の耐熱性の制約から、低温度、具体的には１５０℃以下の温度でペースト状組成物が焼結し、かつ、接着性を有することを求められる場合が増えてきている。
しかし、特に低温度での焼結における接着性の発現が十分ではなく、この原因として銀粒子の凝集防止の目的で用いられている銀粒子の被覆剤（例、高級脂肪酸塩、高級脂肪酸）に問題があることに気がついた。
【０００４】
ペースト状銀粒子組成物に使用される銀は微細粒子であるため、銀粒子同士の凝集を防ぐためその表面は有機物で被覆されている。特開昭５４−１２１２７０では、銀粉末の凝集を防止するために、銀粉末生成過程で高級脂肪酸を共存させることにより高級脂肪酸で被覆された銀粉末を製造している。具体的には硝酸銀水溶液にホルマリン、水酸化ナトリウム等の還元剤とステアリン酸、オレイン酸等の高級脂肪酸を添加して攪拌した後、これらの高級脂肪酸で被覆された銀粉末を分離している。
【０００５】
特開２００１-４９３０９では、酸化銀を還元して銀粒子を製造する際に高級脂肪酸塩（例、オレイン酸ナトリウム、ステアリン酸ナトリウム）を共存させることにより高級脂肪酸塩で被覆された銀粒子を製造している。特開２００１-４９３０９では、銀粒子をボールミルによりフレーク化する際に高級脂肪酸塩を添加しており、特開２００３−５５７０１では、銀粒子をボールミルによりフレーク化する際に界面活性剤および/または高級脂肪酸（例、ジオレイン酸ポリエチレングリコール、オレイン酸）を添加している。
【先行技術文献】
【特許文献】
【０００６】
【特許文献１】WO2006/126614
【特許文献２】WO2007/034833
【特許文献３】特開昭５４−１２１２７０号公報
【特許文献４】特開２００１-４９３０９号公報
【特許文献５】特開２００３−５５７０１号公報
【発明の概要】
【発明が解決しようとする課題】
【０００７】
本発明者らは、上記問題のない銀ペースト、すなわち、比較的低温度で焼結し、かつ、接着強さ、硬さ、電気伝導性および熱伝導性が優れた固形状銀となる、ペースト状銀粒子組成物を開発すべく鋭意研究した結果、高級脂肪酸若しくはその誘導体で被覆された銀粒子の該高級脂肪酸若しくはその誘導体を、より低級の高・中級脂肪酸または高・中級脂肪酸の誘導体に置換することが有効なことを見出し、本発明を完成するに至った。
【０００８】
本発明の目的は、加熱すると銀粒子が比較的低温度で容易に焼結して接着強さ、硬さ、電気伝導性および熱伝導性が優れた固形状銀となる加熱焼結性銀粒子の製造方法；加熱すると銀粒子が比較的低温度で容易に焼結して接着強さ、硬さ、電気伝導性および熱伝導性が優れた固形状銀となるペースト状銀粒子組成物；ペースト状銀粒子組成物から強度と電気伝導性と熱伝導性が優れた固形状銀を製造する方法；該ペースト状銀粒子組成物を使用して金属製部材を電気伝導性と熱伝導性よく強固に接合する方法；耐摩耗性と基板への接着性と電気伝導性と熱伝導性が優れた銀配線を有するプリント配線板を製造する方法；および、電気伝導性と熱伝導性が優れた電気回路接続用バンプを製造する方法を提供することにある。
【課題を解決するための手段】
【０００９】
この目的は、
「[1]    表面が高級脂肪酸(a1)または高級脂肪酸(a1)の誘導体(a2)で被覆された銀粒子の該高級脂肪酸(a1)または高級脂肪酸(a1)の誘導体(a2)を、該高級脂肪酸(a1)よりは低級の高・中級脂肪酸(b1)または高・中級脂肪酸(b1)の誘導体(b2)により置換することを特徴とする、加熱焼結性銀粒子の製造方法。
[2]    高級脂肪酸(a1)の炭素原子数が１７以上であり、高・中級脂肪酸(b1)の炭素原子数が１６以下であることを特徴とする、[1]に記載の加熱焼結性銀粒子の製造方法。
[2-1]    高級脂肪酸(a1)の炭素原子数が１７〜２４であり、高・中級脂肪酸(b1)の炭素原子数８〜１４であることを特徴とする、[2]に記載の加熱焼結性銀粒子の製造方法。」により達成され、さらには、
「[2-2]    銀粒子が還元法で製造されたものであることを特徴とする、[1]、[2]または[2-1]に記載の加熱焼結性銀粒子の製造方法。」により達成される。
【００１０】
この目的は、
「[3]    （Ａ）表面が高・中級脂肪酸(b1)または高・中級脂肪酸(b1)の誘導体(b2)で被覆された銀粒子と、（Ｂ）揮発性分散媒とからなり、加熱により該揮発性分散媒が揮散し該銀粒子同士が焼結するペースト状銀粒子組成物において、銀粒子表面を被覆している高・中級脂肪酸(b1)または高・中級脂肪酸(b1)の誘導体(b2)は、銀粒子表面をあらかじめ被覆していた高級脂肪酸(a1)または高級脂肪酸(a1)の誘導体(a2)を、該高級脂肪酸(a1)より低級の高・中級脂肪酸(b1)または高・中級脂肪酸(b1)の誘導体(b2)で置換したものであることを特徴とする、ペースト状銀粒子組成物。
[4]    高級脂肪酸(a1)の炭素原子数が１７以上であり、高・中級脂肪酸(b1)の炭素原子数が１６以下であることを特徴とする、[3]に記載のペースト状銀粒子組成物。
[4-1]    高級脂肪酸(a1)の炭素原子数が１７〜２４であり、高・中級脂肪酸(b1)の炭素原子数が８〜１４であることを特徴とする、[4]に記載のペースト状銀粒子組成物。
[4-2]    銀粒子（Ａ）の平均粒径（メディアン径Ｄ50）が０.１μｍより大きく２０μｍ以下であり、その形状が球状、粒状またはフレーク状であることを特徴とする、[3]または[4]に記載のペースト状銀粒子組成物。
[4-3]    揮発性分散媒（Ｂ）の沸点が６０℃以上３００℃以下であることを特徴とする、[3]または[4]に記載のペースト状銀粒子組成物。
[5]    銀粒子（Ａ）の平均粒径が０.１μｍより大きく２０μｍ以下であり、その形状が球状、粒状またはフレーク状であり、揮発性分散媒（Ｂ）の沸点が６０℃以上３００℃以下であることを特徴とする、[3]または[4]に記載のペースト状銀粒子組成物。」により達成され、さらには、[4-2-1] 銀粒子が還元法で製造されたものであることを特徴とする、[3]、[4]または[4-2]に記載のペースト状銀粒子組成物。
[5-1] 銀粒子が還元法で製造されたものであることを特徴とする、[5]に記載のペースト状銀粒子組成物により達成される。
【００１１】
この目的は、
「[6]    [3]または[4]に記載のペースト状銀粒子組成物を７０℃以上４００℃以下で加熱することにより、該揮発性分散媒を揮散させ該銀粒子同士を焼結することを特徴とする、固形状銀の製造方法。
[6-1]    [5]に記載のペースト状銀粒子組成物を７０℃以上４００℃以下で加熱することにより、該揮発性分散媒を揮散させ該銀粒子同士を焼結することを特徴とする、固形状銀の製造方法。
[7]    製造された固形状銀の体積抵抗率が１×１０-4Ω・ｃｍ以下であり、かつ、熱伝導率が１０Ｗ／ｍ・Ｋ以上であることを特徴とする、[6]に記載の固形状銀の製造方法。
[7-1]    製造された固形状銀の体積抵抗率が１×１０-4Ω・ｃｍ以下であり、かつ、熱伝導率が１０Ｗ／ｍ・Ｋ以上であることを特徴とする、[6-1]に記載の固形状銀の製造方法。」により達成される。
【００１２】
この目的は、
「[8]    [3]または[4]に記載のペースト状銀粒子組成物を複数の金属製部材間に介在させ、７０℃以上４００℃以下での加熱により、該揮発性分散媒を揮散させ該銀粒子同士を焼結して、複数の金属製部材同士を接合させることを特徴とする、金属製部材の接合方法。
[8-1]    [5]に記載のペースト状銀粒子組成物を複数の金属製部材間に介在させ、７０℃以上４００℃以下での加熱により、該揮発性分散媒を揮散させ該銀粒子同士を焼結して、複数の金属製部材同士を接合させることを特徴とする、金属製部材の接合方法。
[9]    金属製部材が金属製基板または電子部品の金属部分であることを特徴とする、[8]に記載の金属製部材の接合方法。
[9-1]    金属製部材が金属製系基板または電子部品の金属部分であることを特徴とする[8-1]に記載の金属製部材の接合方法。」により達成される。
【００１３】
この目的は、
「[10]    [3]または[4]に記載のペースト状銀粒子組成物を、接着剤が塗布された基板上に塗布し、７０℃以上４００℃以下で加熱することにより、該揮発性分散媒を揮散させ該銀粒子同士を焼結して、接着剤上に銀配線を形成することを特徴とする、プリント配線板の製造方法。
[10-1]    [5]に記載のペースト状銀粒子組成物を、接着剤が塗布された基板上に塗布し、７０℃以上４００℃以下で加熱することにより、該揮発性分散媒を揮散させ該銀粒子同士を焼結して、接着剤上に銀配線を形成することを特徴とする、プリント配線板の製造方法。」
【００１４】
この目的は、
「[11]    [3]または[4]に記載のペースト状銀粒子組成物を、半導体素子上の電気回路接続用パッド部または基板上の電気回路接続用電極部にドット状に塗布し、７０℃以上４００℃以下で加熱することにより、該揮発性分散媒を揮散させ該銀粒子同士を焼結して、半導体素子上または基板上に銀製バンプを形成することを特徴とする、電気回路接続用バンプの製造方法。
[11-1]    [5]に記載のペースト状銀粒子組成物を、半導体素子上の電気回路接続用パッド部または基板上の電気回路接続用電極部にドット状に塗布し、７０℃以上４００℃以下で加熱することにより、該揮発性分散媒を揮散させ該銀粒子同士を焼結して、半導体素子上または基板上に銀製バンプを形成することを特徴とする、電気回路接続用バンプの製造方法。」により達成される。
【発明の効果】
【００１５】
本発明の加熱焼結性銀粒子の製造方法によると、加熱により、特には７０℃以上４００℃以下での加熱により、銀粒子（Ａ）同士が焼結して接着強さと硬さと電気伝導性と熱伝導性が優れた固形状銀となる銀粒子を容易に製造することができる。
本発明のペースト状銀粒子組成物は、加熱により揮発性分散媒（Ｂ）が揮散し、特には７０℃以上４００℃以下での加熱により、銀粒子（Ａ）同士が焼結して接着強さと硬さと電気伝導性と熱伝導性が優れた固形状銀となる。
【００１６】
本発明の固形状銀の製造方法によると、加熱により該揮発性分散媒（Ｂ）が揮散し、特には７０℃以上４００℃以下での加熱により、銀粒子（Ａ）同士が焼結して接着強さと硬さと電気伝導性と熱伝導性が優れた固形状銀を製造することができる。
本発明の金属製部材の接合方法によると、加熱により該揮発性分散媒（Ｂ）が揮散し銀粒子（Ａ）同士が焼結して複数の金属製部材同士を電気伝導性と熱伝導性よく強固に接合させることができる。
【００１７】
本発明のプリント配線板の製造方法によると、該揮発性分散媒（Ｂ）が揮散し銀粒子（Ａ）同士が焼結して耐摩耗性と基板への接着性と電気伝導性と熱伝導性が優れた銀配線を有するプリント配線板を製造することができる。また、前記接合方法によりチップ等を当該プリント配線板に搭載することにより、回路板を製造することができる。
【００１８】
本発明の電気回路接続用バンプの製造方法によると、半導体素子上または基板上に電気伝導性と熱伝導性が優れた銀製バンプを効率よく簡易に形成することができる。
【図面の簡単な説明】
【００１９】
【図１】実施例１における、置換前と置換後の銀粒子についての大気中における示差熱分析（昇温速度５℃／分）チャートである。
【図２】実施例３における、置換前と置換後の銀粒子についての大気中における示差熱分析（昇温速度５℃／分）チャートである。
【図３】実施例における接着強さ測定用試験体Ａの平面図である。銀基板１上にペースト状銀粒子組成物２をメタルマスクで印刷塗布し、銀チップ３を搭載後、加熱して銀基板１と銀チップ３を接合させて接着強さを測定するものである。
【図４】図３におけるＸ-Ｘ線方向の側面図である。
【発明を実施するための形態】
【００２０】
本発明の加熱焼結性銀粒子の製造方法は、表面が高級脂肪酸(a1)または高級脂肪酸(a1)の誘導体(a2)で被覆された銀粒子の該高級脂肪酸(a1)または高級脂肪酸(a1)の誘導体(a2)を、該高級脂肪酸(a1)よりは低級の高・中級脂肪酸(b1)または高・中級脂肪酸(b1)の誘導体(b2)により置換することを特徴とする。置換の結果、表面が該高級脂肪酸(a1)よりは低級の高・中級脂肪酸(b1)または高・中級脂肪酸(b1)の誘導体(b2)により被覆された加熱焼結性銀粒子が製造される。
【００２１】
本発明のペースト状銀粒子組成物は、（Ａ）表面が高・中級脂肪酸(b1)または高・中級脂肪酸(b1)の誘導体(b2)で被覆された銀粒子と、（Ｂ）揮発性分散媒とからなり、加熱により該揮発性分散媒が揮散し該銀粒子同士が焼結するペースト状銀粒子組成物において、銀粒子表面を被覆している高・中級脂肪酸(b1)または高・中級脂肪酸(b1)の誘導体(b2)は、銀粒子表面を予め被覆していた高級脂肪酸(a1)または高級脂肪酸(a1)の誘導体(a2)を、該高級脂肪酸(a1)より低級の高・中級脂肪酸(b1)または高・中級脂肪酸(b1)の誘導体(b2)で置換したものであることを特徴とする。
【００２２】
表面が高級脂肪酸(a1)または高級脂肪酸(a1)の誘導体(a2)で被覆された銀粒子における銀粒子の形状は、特に限定されず、球状,針状,角状,樹枝状,繊維状,フレーク状（片状）,粒状,不規則形状,涙滴状が例示される（JIS Z2500:2000参照）。さらには楕円球状,海綿状,ぶどう状,紡錘状,略立方体状,六角板状,柱状,棒状,多孔状,塊状,けい角状,丸み状が例示される。製造容易性、調達容易性の点で、好ましくは球状、粒状およびフレーク状である。
【００２３】
ここで言う球状とは、ほぼ球に近い形状である（JIS Z2500:2000参照）。必ずしも真球状である必要はなく、粒子の長径（DL）と短径（DS）との比（DL）/（DS）（球状係数あるいは真球度と言うことがある）が１.０〜１.２の範囲にあるものが好ましい。
粒状とは、不規則形状のものではなくほぼ等しい寸法をもつ形状である（JIS Z2500:2000参照）。
フレーク状（片状）とは、板のような形状であり（JIS Z2500:2000参照）、鱗のように薄い板状であることから鱗片状とも言われるものである。
【００２４】
ここで言うフレーク状の銀粒子のアスペクト比は、［粒子の平均長径（μｍ）］／［粒子の平均短径（μｍ）］の値が１．０〜８.０の範囲にあるものが好ましい。アスペクト比の算出において平均長径および平均短径の値は、走査型電子顕微鏡により倍率１０００〜３０００倍程度で観察し、その観察像の中にある２０個以上の銀粒子の長径および短径を測定して、その平均値として得ることができる。なお、アスペクト比は、［粒子の平均長径（μｍ）］／［粒子の平均厚さ（μｍ）］の値であっても良く、この場合は２.０〜２００.０の範囲にあるものが好ましい。ここで、平均長径は先に記載の方法により得ることができ、また、平均厚さの値は、フレーク状の銀粒子をエポキシ樹脂等の硬化性樹脂で固めた試料を製造し、その試料の断面を走査型電子顕微鏡により倍率５０００〜２００００倍程度で観察して、その観察像の中にある２０個以上の銀粒子の厚さを測定して、その平均値として得ることができる。いずれの形状であっても粒度分布は限定されない。
【００２５】
フレーク状は、通常、球状または粒状の銀粒子をセラミック製のボールとともにボールミルのような回転式ドラム装置に投入して、ボールにより銀粒子を物理的に殴打することによりフレーク状に加工される。この際、原料となる球状または粒状の銀粒子の表面が高級脂肪酸または高級脂肪酸誘導体等により被覆されていない場合、銀粒子同士の凝集を低減、防止するため少量の高級脂肪酸若しくは高級脂肪酸誘導体が添加される。そのため、フレーク状銀粒子は、通常、高脂肪酸または高脂肪酸誘導体等により被覆されている。
【００２６】
本発明における銀粒子の平均粒径は、加熱焼結性の点で好ましくは０.１μｍより大きく２０μｍ以下である。この平均粒径はレーザー回折散乱式粒度分布測定法により得られる一次粒子の平均粒径（メディアン径Ｄ50）である。平均粒径が２０μｍを越えると銀粒子同士の焼結性が低くなり、優れた強度と電気伝導性、熱伝導性、接着性を得にくい。そのため平均粒子径は２０μｍ以下が好ましく、１０μｍ以下であることがより好ましい。しかし、いわゆるナノサイズである０.１μｍ以下の場合、銀粒子の表面活性が強すぎてペースト状銀粒子組成物の保存安定性が低下する恐れがあるため、０.１μｍより大である。このような観点から、銀粒子の平均粒径は、好ましくは０.２〜１０μｍである。なお、メディアン径Ｄ50は、レーザー回折法５０％粒径と称されたり（特開２００３−５５７０１参照）、体積累積粒径Ｄ５０と称されてもいる（特開２００７−８４８６０参照）。
【００２７】
レーザー回折散乱式粒度分布測定法は、金属粒子にレーザービームを照射し、その金属粒子の大きさに応じて様々な方向へ発せられる回折光や散乱光のレーザー光の強度を測定することにより一次粒子の粒径を求めるという汎用の測定方法である。数多くの測定装置が市販されており（例えば、株式会社島津製作所製レーザー回折式粒度分布測定装置ＳＡＬＤ、日機装株式会社製レーザー回折散乱式粒度分布測定装置マイクロトラック）、これらを用いて容易に平均粒径（メディアン径Ｄ50）を測定することができる。なお金属粒子の凝集が強い場合には、ホモジナイザーにより一次粒子の状態に分散してから測定することが好ましい。
【００２８】
銀粒子の製法は、特に限定されず、還元法・粉砕法・電解法・アトマイズ法・熱処理法・それらの組合せによる製法が例示されるが、高・中級脂肪酸(b1)または高・中級脂肪酸(b1)の誘導体(b2)による置換効果の点で、特に還元法であることが好ましい。
【００２９】
銀粒子の表面を予め被覆している高級脂肪酸(a1)は、炭素原子数１５以上の脂肪酸であり、ペンタデカン酸、ヘキサデカン酸（パルミチン酸）、ヘプタデカン酸（マルガリン酸）、オクタデカン酸（ステアリン酸）、１２−ヒドロキシオクタデカン酸（１２−ヒドロキシステアリン酸）、エイコサン酸（アラキン酸）、ドコサン酸（ベヘン酸）、テトラコサン酸（リグノセリン酸）、ヘキサコサン酸（セロチン酸）、オクタコサン酸（モンタン酸）等の直鎖飽和脂肪酸；２−ペンチルノナン酸、２−ヘキシルデカン酸、２−ヘプチルドデカン酸、イソステアリン酸等の分枝飽和脂肪酸；パルミトレイン酸、オレイン酸、イソオレイン酸、エライジン酸、リノール酸、リノレン酸、リシノール酸、ガドレン酸、エルカ酸、セラコレイン酸等の不飽和脂肪酸が例示される。
【００３０】
銀粒子の表面を予め被覆している高級脂肪酸(a1)または高級脂肪酸(a1)の誘導体(a2)中の高級脂肪酸(a1)は、炭素原子数が１７以上の高級脂肪酸が多く、炭素原子数が１７〜２４の高級脂肪酸がより多い。そのような高級脂肪酸としてマルガリン酸、ステアリン酸、オレイン酸、リノール酸、リノレン酸が例示される。
【００３１】
高級脂肪酸(a1)の誘導体(a2)として、高級脂肪酸金属塩、高級脂肪酸エステル、高級脂肪酸アミン塩、高級脂肪酸アミドが例示される。
高級脂肪酸金属塩の金属塩として、アルカリ金属塩（例えば、ナトリウム塩、カリウム塩）、アルカリ土類金属塩（例えば、マグネシウム塩、カルシウム塩）、アルミニウム塩、遷移金属塩が例示される。高級脂肪酸エステルのエステルとして、アルキルエステル（例えば、メチルエステル、エチルエステル）、フェニルエステルが例示される。高級脂肪酸アミン塩のアミンとして、１級アルキルアミン（例えば、エチルアミン、プロピルアミン）、１級フェニルアミン、２級アルキルアミン（例えば、ジエチルアミン）、３級アルキルアミンが例示される。高級脂肪酸アミドのアミドとして、Ｎ-アルキルアミド（例えば、Ｎ-エチルアミド）、Ｎ,Ｎ’-ジアルキルアミド（例えば、Ｎ,Ｎ’-ジエチルアミド）、Ｎ-フェニルアミドが例示される。高級脂肪酸(a1)のアルカリ金属塩、高級脂肪酸(a1)のアミン塩は通常親水性である。
なお、銀表面が高級脂肪酸(a1)により被覆された銀粒子は通常撥水性を示す。
【００３２】
銀粒子表面を予め被覆していた高級脂肪酸(a1)または高級脂肪酸(a1)の誘導体(a2)を置換するために使用する、高級脂肪酸(a1)より低級の高・中級脂肪酸(b1)は、炭素原子数が１６以下の高・中級脂肪酸が好ましく、炭素原子数が８〜１４の中級脂肪酸がより好ましい。そのような高・中級脂肪酸として、オクタン酸、カプリン酸、ラウリン酸、ミリスチン酸が例示される。本発明では、「より低級の」は、脂肪酸の炭素原子数が一つでも小さいことを意味し、置換効果の点で炭素原子数が２以上小さいことが好ましく、３以上小さいことがさらに好ましい。
なお、銀表面が高・中級脂肪酸(b1)により被覆された銀粒子は通常撥水性を示す。
【００３３】
より低級の高・中級脂肪酸(b1)の誘導体(b2)として、高・中級脂肪酸金属塩、高・中級脂肪酸エステル、高・中級脂肪酸アミド、高・中級脂肪酸アミン塩が例示される。
高・中級脂肪酸金属塩の金属塩として、アルカリ金属塩（例えば、ナトリウム塩、カリウム塩）、アルカリ土類金属塩（例えば、マグネシウム塩、カルシウム塩）、アルミニウム塩、遷移金属塩が例示される。高・中級脂肪酸エステルのエステルとして、アルキルエステル（例えば、メチルエステル、エチルエステル）、フェニルエステルが例示される。高・中級脂肪酸アミドのアミドとして、Ｎ-アルキルアミド（例えば、Ｎ-エチルアミド）、Ｎ,Ｎ’-ジアルキルアミド（例えば、Ｎ,Ｎ’-ジエチルアミド）、Ｎ-フェニルアミドが例示される。なお、高・中級脂肪酸のアルカリ金属塩、高・中級脂肪酸のアミン塩は親水性である。
【００３４】
本発明の加熱焼結性銀粒子は、表面が高級脂肪酸(a1)または高級脂肪酸(a1)の誘導体(a2)で被覆された銀粒子の該高級脂肪酸(a1)または高級脂肪酸(a1)の誘導体(a2)を、該高級脂肪酸(a1)よりは低級の高・中級脂肪酸(b1)または高・中級脂肪酸(b1)の誘導体(ｂ2)により置換することにより製造される。置換能力の点で、より低級の高・中級脂肪酸(b1)が好ましく、ついで、より低級の高・中級脂肪酸(b1)の撥水性誘導体が好ましい。
【００３５】
置換方法は、特に限定されず、例えば、表面が高級脂肪酸(a1)または高級脂肪酸(a1)の誘導体(a2)で被覆された銀粒子を、該高級脂肪酸(a1)よりは低級の高・中級脂肪酸(b1)または高・中級脂肪酸(b1)の誘導体(ｂ2)の液中に浸漬するという方法がある。この際、液を攪拌機、振とう機、超音波振動機等により攪拌あるいは振とうしてもよい。
【００３６】
より低級の高・中脂肪酸(b1)または高・中脂肪酸(b1)の誘導体(b2)が常温で固体の場合は、アセトン、トルエン等の有機溶剤に溶解して溶液としてから、表面が高級脂肪酸(a1)または高級脂肪酸(a1)の誘導体(a2)で被覆された銀粒子と混合することが好ましい。より低級の高・中脂肪酸(b1)または高・中脂肪酸(b1)の誘導体(b2)と有機溶剤の混合比率は、前者を溶解できるような比率であればよく、特に限定されない。
【００３７】
上記浸漬時の温度は、特に限定されないが、銀粒子同士の凝集を抑制するため、常温以下であることが好ましい。浸漬時間は、銀粒子表面を被覆していた高級脂肪酸(a1)または高級脂肪酸(a1)の誘導体(a2)を除去するのに十分な時間であればよく、特に限定されない。
ついで、上記浸漬液または混合物を濾過するなどにより、銀粒子を分離する。
【００３８】
このようにして分離した銀粒子は、その表面が該高級脂肪酸(a1)よりは低級の高・中級脂肪酸(b1)または高・中脂肪酸(b1)の誘導体(b2)により被覆されているが、過剰の、より低級の高・中級脂肪酸(b1) または高・中脂肪酸(b1)の誘導体(b2)が付着しているので、こうした過剰物を除去することが好ましい。また、予め銀粒子表面を被覆していた高級脂肪酸(a1)または高級脂肪酸(a1)の誘導体(a2)も付着していることがあるので、これらも除去することが好ましい。
【００３９】
そのためには、分離した銀粒子を揮発性有機溶剤により洗浄することが好ましく、そのための有機溶剤として、アセトン、メタノール、エタノール、イソプロピルアルコール、メチルエチルケトン、ジメチルスルフォキシド、テトラヒドロフランが例示される。これらの有機溶剤は沸点が低く、揮発性が高いため、常温における風乾や減圧乾燥により、容易に除去できるからである。また、銀粒子が還元法で製造されたものである場合は、銀粒子に付着していた有機系還元剤もあわせて除去されるという利点がある。
【００４０】
かくして得られた銀粒子表面を被覆している、より低級の高・中級脂肪酸(b1)または高・中脂肪酸(b1)の誘導体(b2)の量は、銀粒子の焼結性と、焼結してできた固形状銀の強度と電気伝導性と熱伝導性の点で、０.０１％以上であり、２.０重量％以下であることが好ましく、特には０.０５％以上であり、１.０重量％以下であることが好ましい。
【００４１】
銀粒子を被覆している高・中級脂肪酸(b1)または高・中脂肪酸(b1)の誘導体(b2)の量は通常の方法で測定できる。銀粒子を空気気流中で５００℃に加熱して、銀粒子に付着している高・中級脂肪酸(b1)または高・中脂肪酸(b1)の誘導体(b2)を酸化分解、揮発、あるいは燃焼により除去して重量減少を測定するという熱重量分析が例示される。別の方法として、銀粒子を酸素気流中で加熱して銀粒子に付着している高・中級脂肪酸(b1)または高・中脂肪酸(b1)の誘導体(b2)中の炭素を炭酸ガスに変えて赤外線吸収スペクトル法により定量分析する方法が例示される。これらの場合、銀粒子表面や銀粒子中の有機系還元剤との合計量が定量されるが、有機還元剤の残留量はごく微量なので、無視することができる。
【００４２】
表面が高級脂肪酸(a1)または高級脂肪酸(a1)の誘導体(a2)で被覆された銀粒子、該高級脂肪酸(a1)よりは低級の高・中級脂肪酸(b1)または高・中級脂肪酸(b1)の誘導体(ｂ2)で被覆された銀粒子は、銀粒子表面が酸化されていてもよい。しかし、酸化銀の割合が高いと加熱時に多量の酸素が発生し、焼結してできた固形状銀中にボイドが発生する原因となる恐れがあるため、表面が酸化銀である割合は銀粒子の全表面の５０％以下が好ましく、２０％以下がより好ましく、更には２％以下が好ましい。特にメモリやＣＰＵのような大型チップ接続のため比較的大きな接合面積で半密閉系となるダイボンド剤のような使用例では、酸化銀の存在はボイド発生により接着強さの低下の原因となるので、１０％以下が好ましい。
【００４３】
なお、より低級の高・中級脂肪酸(b1)または高・中脂肪酸(b1)の誘導体(b2)で被覆された銀粒子は、加熱焼結性が高いため、ペースト状銀組成物とするまでは、できるだけ熱を加えないほうが良い。
【００４４】
本発明のペースト状銀粒子組成物は、高・中級脂肪酸(b1)または高・中脂肪酸(b1)の誘導体(b2)で被覆された銀粒子（Ａ）と揮発性分散媒（Ｂ）との混合物であり、粉末状の銀粒子が揮発性分散媒（Ｂ）の作用によりペースト化している。ペースト化することによりシリンダーやノズルから細い線状に吐出でき、またメタルマスクによる塗布が容易であり、電極の形状に適用しやすくなる。なお、ペースト状は、クリーム状やスラリー状を含むものである。
【００４５】
非揮発性分散媒ではなく、揮発性分散媒を使用するのは、加熱により銀粒子が焼結する際に分散媒が前もって揮散すると銀粒子が焼結しやすく、その結果固形状銀の強度と電気伝導性や熱伝導性が大きくなりやすいからである。揮発性分散媒は、銀粒子表面を変質させず、その沸点は６０℃以上であり、３００℃以下であることが好ましい。沸点が６０℃未満であるとペースト状銀粒子組成物を調製する作業中に溶媒が揮散しやすく、沸点が３００℃より大であると、銀粒子が焼結後も揮発性分散媒が残留しかねないからである。
【００４６】
そのような揮発性分散媒（Ｂ）として、水；エチルアルコール、プロピルアルコール、ブチルアルコール、ペンチルアルコール、ヘキシルアルコール、ヘプチルアルコール、オクチルアルコール、ノニルアルコール、デシルアルコール、ベンジルアルコール等の揮発性一価アルコール；エチレングリコール、プロピレングリコール等の揮発性多価アルコール；低級ｎ−パラフィン、低級イソパラフィン等の揮発性脂肪族炭化水素；トルエン、キシレン等の揮発性芳香族炭化水素；アセトン、メチルエチルケトン、メチルイゾブチルケトン、シクロヘキサノン、ジアセトンアルコール（４−ヒドロキシ−４−メチル−２−ペンタノン）、２−オクタノン、イソホロン（３，５，５−トリメチル−２−シクロヘキセン−１−オン）、ジイブチルケトン（２，６−ジメチル−４−ヘプタノン）等の揮発性ケトン；酢酸エチル（エチルアセテート）、酢酸ブチルのような揮発性酢酸エステル；酪酸メチル、ヘキサン酸メチル、オクタン酸メチル、デカン酸メチルのような揮発性脂肪族カルボン酸エステル；テトラヒドロフラン、メチルセロソルブ、プロピレンブリコールモノメチルエーテル、メチルメトキシブタノール、ブチルカルビトール等の揮発性エーテル；低分子量の揮発性シリコーンオイルおよび揮発性有機変成シリコーンオイルが例示される。
【００４７】
なお、揮発性分散媒（Ｂ）は２種類以上を併用しても良い。揮発性分散媒（Ｂ）として水を用いる場合に、高・中級脂肪酸(b1)または高・中脂肪酸(b1)の誘導体で被覆された銀粒子（Ａ）が撥水性を示す場合は、他の水溶性の揮発性分散媒（Ｂ）と併用することが好ましい。
【００４８】
揮発性分散媒（Ｂ）の配合量は、高・中級脂肪酸(b1)または高・中脂肪酸(b1)の誘導体(b2)で被覆された銀粒子（Ａ）をペースト状にするのに十分な量でよく、目安として加熱焼結性銀粒子（Ａ）１００重量部あたり、５〜２０重量部であり、好ましくは６〜１４重量部である。本発明のペースト状銀粒子組成物は、本発明の目的に反しない限り加熱焼結性銀粒子（Ａ）以外の還元銀、アトマイズ銀、銀コロイド、銀合金、表面銀コート粉、その他の金属系や非金属系の粉体、金属化合物や金属錯体、チクソ剤、安定剤、着色剤等の添加物を含有しても良い。
【００４９】
本発明のペースト状銀粒子組成物は、加熱することにより揮発性分散媒（Ｂ）が揮散し、加熱焼結性銀粒子（Ａ）同士が焼結することにより強度と電気伝導性と熱伝導性が優れた固形状の銀となり、かつ、接着性を発現する。この際、揮発性分散媒（Ｂ）が揮散し、ついで加熱焼結性銀粒子（Ａ）同士が焼結してもよく、揮発性分散媒の揮散と共に銀粒子が焼結してもよい。銀は本来大きな強度と極めて高い電気伝導性と熱伝導性を有するため、本発明の該銀粒子同士の焼結物も大きな強度ときわめて高い電気伝導性と熱伝導性を有する。この際の加熱温度は、揮発性分散媒が揮散し、銀粒子が焼結できる温度であればよく、通常７０℃以上である。しかし、４００℃を越えると揮発性分散媒（Ｂ）が突沸的に蒸発して固形状銀の形状に悪影響が出る恐れがあるため、４００℃以下であることが必要であり、好ましくは２２０℃以下であり、より好ましく１８０℃以下であり、さらに好ましくは１５０℃以下である。
【００５０】
高・中級脂肪酸(b1)または高・中脂肪酸(b1)の誘導体(b2)で被覆された銀粒子（Ａ）が焼結してできた固形状銀の電気伝導性は、体積抵抗率で１×１０-4Ω・ｃｍ以下であることが好ましく、１×１０-5Ω・ｃｍ以下であることがより好ましい。その熱伝導性は、１０Ｗ／ｍ・Ｋ以上であることが好ましく、３０Ｗ／ｍ・Ｋ以上であることがより好ましい。加熱焼結性銀粒子（Ａ）が焼結してできた固形状銀の形状は特に限定されず、シート状、フィルム状、テープ状、線状、円盤状、ブロック状、スポット状、不定形状が例示される。
【００５１】
本発明のペースト状銀粒子組成物は、加熱すると揮発性分散媒（Ｂ）が揮散し加熱焼結性銀粒子（Ａ）が焼結することにより、強度と電気伝導性、熱伝導性が優れ、接触していた金属製部材、例えば金基板、金メッキ基板、銀基板、銀メッキ金属基板、銅基板、パラジウム基板、パラジウムメッキ金属基板、プラチナ基板、プラチナメッキ金属基板、アルミニウム基板、ニッケルメッキ基板、スズメッキ金属基板等の金属系基板ないし金属製基板、電気絶縁性基板上の電極等金属部分への接着性を有する固形状銀となるので、金属系基板や金属部分を有する電子部品、電子装置、電気部品、電気装置等の接合に有用である。そのような接合として、コンデンサ、抵抗等のチップ部品と回路基板との接合；ダイオード、トランジスタ、メモリ、ＩＣ、ＣＰＵ等の半導体チップとリードフレームもしくは回路基板との接合；高発熱の半導体チップと冷却板との接合が例示される。
【００５２】
本発明のペースト状銀粒子組成物を加熱して生成した銀粒子（Ａ）焼結物の洗浄は不要であるが、水や有機溶媒で洗浄してもよい。特に揮発性分散媒（Ｂ）が親水性溶剤である場合は水で洗浄することができ、アルコール等の有機溶媒による洗浄の場合のようなＶＯＣ発生の問題がない。本発明のペースト状銀粒子組成物の各成分は不純物が少ないため洗浄が容易である。
【００５３】
本発明のペースト状銀粒子組成物は、加熱すると揮発性分散媒（Ｂ）が揮散し、加熱焼結性銀粒子（Ａ）同士が焼結することにより大きな強度と極めて高い電気伝導性と熱伝導性を有する固形状の銀となる。したがって、硬化性接着剤、例えば、エポキシ樹脂系接着剤、シリコーン樹脂系接着剤、ポリイミド樹脂系接着剤を塗布したプリント配線用基板、あるいはプライマー組成物を塗布し、ついで硬化性接着剤を塗布したプリント配線用基板に、該接着剤が硬化する前に、該ペースト状銀粒子組成物を塗布して加熱することにより、耐摩耗性と基板への接着性に優れた銀配線を形成することができる。本発明のペースト状銀粒子組成物を適用する方法は特に制限されず、ディスペンシング、印刷（例えばスクリーン印刷）、メタルマスク塗布、噴霧、はけ塗り等がある。また、チップ等を該プリント配線板に搭載することにより、回路板を製造することができる。
【００５４】
加熱温度は、揮発性分散媒（Ｂ）が揮散し、銀粒子が焼結できる温度であればよく、通常７０℃以上である。しかし、４００℃を越えると揮発性分散媒（Ｂ）が突沸的に蒸発して固形状銀の形状に悪影響が出る恐れがあるため、４００℃以下であることが必要であり、好ましくは２２０℃以下であり、より好ましく１８０℃以下であり、さらに好ましくは１５０℃以下である。
【００５５】
本発明のペースト状銀粒子組成物は、加熱すると揮発性分散媒（Ｂ）が揮散し、銀粒子（Ａ）同士が焼結することにより大きな強度と極めて高い電気伝導性と熱伝導性を有する固形状の銀となる。したがって、該ペースト状銀粒子組成物を、半導体素子上の電気回路接続用パッド部または基板上の電気回路接続用端部にドット状に塗布して加熱することにより、該揮発性分散媒を揮散させ当該銀粒子同士を焼結して、半導体素子上または基板上に銀製バンプを製造することができる。
【００５６】
ここで、半導体素子として、ダイオード、トランジスタ、メモリ、ＣＰＵが例示される。
該ペースト状銀粒子組成物をドット状に塗布する方法として、滴下、ディスペンシング、印刷（例えばスクリーン印刷）、メタルマスク塗布が例示される。
加熱温度は、揮発性分散媒（Ｂ）が揮散し、銀粒子が焼結できる温度であればよく、通常７０℃以上である。しかし、４００℃を越えると揮発性分散媒（Ｂ）が突沸的に蒸発して固形状銀の形状に悪影響が出る恐れがあるため、４００℃以下であることが必要であり、好ましくは２２０℃以下であり、より好ましく１８０℃以下であり、さらに好ましくは１５０℃以下である。
【００５７】
本発明のペースト状銀粒子組成物は、揮発性分散媒（Ｂ）を含有するので、密閉容器に保存することが好ましい。長期間保存後に使用するときは、容器を振とうしてから、あるいは容器内を攪拌してから使用することが好ましい。保存安定性を向上する目的で冷蔵保管をしても良く、保管温度として１０℃以下が例示されるが、特に密閉容器内では揮発性分散媒（Ｂ）が凝固しない温度であることが好ましい。密閉容器にシリンジを使用した場合は、ディスペンサーを用いて微少量の吐出ができる。
【実施例】
【００５８】
本発明の実施例と比較例を掲げる。実施例と比較例中、部とあるのは重量部を意味し、％とあるのは重量％を意味する。フレーク状の銀粒子のアスペクト比、ペースト状銀粒子組成物を加熱して焼結することにより生成した固形状銀の硬さ、接着強さ、体積抵抗率および熱伝導率は、下記の方法により２５℃で測定した。
【００５９】
[フレーク状の銀粒子のアスペクト比]
フレーク状の銀粒子を走査型電子顕微鏡により倍率２０００倍で観察し、その観察像の中にある２０個の銀粒子の長径および短径を測定して、各々の平均値を平均長径、平均短径とし、［粒子の平均長径（μｍ）］／［粒子の平均短径（μｍ）］によりアスペクト比Ａを算出した。
フレーク状の銀粒子を走査型電子顕微鏡により倍率１００００倍で観察し、その観察像の中にある２０個の銀粒子の長径および厚さを測定して、各々の平均値を平均長径、平均厚さとし、［粒子の平均長径（μｍ）］／［粒子の平均厚さ（μｍ）］によりアスペクト比Ｂを算出した。
【００６０】
［置換前と置換後の銀粒子についての大気中における示差熱分析］
示差熱熱重量同時測定装置（島津製作所株式会社製ＤＴＧ−６０ＡＨ型）を用い、大気中で置換前と置換後の銀粒子を昇温速度５℃／分にて２３℃から４００℃まで昇温してＤＴＡ曲線をとった。
【００６１】
幅５０ｍｍ×長さ５０ｍｍ×厚さ１.０ｍｍのポリテトラフルオロエチレン樹脂板上に、幅１０ｍｍ×長さ１０ｍｍの開口部を有する５００μｍ厚のメタルマスクを用いて、ペースト状銀粒子組成物を塗布し、１５０℃の強制循環式オーブン内で２時間加熱してフィルム状の銀とした。フィルム状の銀についてＪＩＳ  Ｚ  ２２４４に準じた方法により硬さを測定した。
【００６２】
［接着強さ］
幅２５ｍｍ×長さ７０ｍｍ×厚さ１.０ｍｍの銀基板（銀純度９９．９９％）１上に、１０ｍｍの間隔をおいて４つの幅２.５ｍｍ×長さ２.５ｍｍの開口部を有する１００μｍ厚のメタルマスクを用いてペースト状銀粒子組成物２を塗布し、その上に幅２.５ｍｍ×長さ２.５ｍｍ×厚さ０.５ｍｍの銀チップ（銀純度９９.９９％）３を搭載後、１５０℃の強制循環式オーブン内で２時間加熱して接合した。かくして得られた接着強さ測定用試験体の幅２.５ｍｍ×長さ２.５ｍｍ×厚さ０.５ｍｍの銀チップ３の側面を接着強さ試験機により押厚速度２３ｍｍ／分で押圧し、接合部がせん断破壊したときの荷重をもって接着強さ｛単位；Ｎ（ｋｇｆ）｝とした。なお、接着強さ測定の個数は４個であり、４回の平均値を接着強さとした。
【００６３】
［体積抵抗率］
幅５０ｍｍ×長さ５０ｍｍ×厚さ１.０ｍｍのポリテトラフルオロエチレン樹脂板上に、幅１０ｍｍ×長さ１０ｍｍの開口部を有する５００μｍ厚のメタルマスクを用いて、ペースト状銀粒子組成物を塗布し、１５０℃の強制循環式オーブン内で２時間加熱してフィルム状の銀とした。フィルム状の銀についてＪＩＳ  Ｋ  ７１９４に準じた方法により体積抵抗率（単位；Ω・ｃｍ）を測定した。
【００６４】
［熱伝導率］
幅５０ｍｍ×長さ５０ｍｍ×厚さ１.０ｍｍのポリテトラフルオロエチレン樹脂板上に、幅１０ｍｍ×長さ１０ｍｍの開口部を有する２ｍｍ厚のメタルマスクを用いて、ペースト状銀粒子組成物を塗布し、１５０℃の強制循環式オーブン内で２時間加熱して板状の銀とした。板状の銀について熱定数測定装置を用いたレーザーフラッシュ法により熱伝導率（単位；Ｗ／ｍＫ）を測定した。
【００６５】
[参考例]
表面を被覆している高級脂肪酸(a1)を、より低級の高・中級脂肪酸(b1)で置換した銀粒子（Ａ）を製造する方法は、次のとおりである。
ビーカに、高級脂肪酸(a1)で被覆された銀粒子１００部と、より低級の高・中級脂肪酸(b1)｛２５℃で液体の場合はそのまま用いた。２５℃で固体の場合はアセトン（和光純薬工業株式会社製、試薬１級）により３０％の溶液にして用いた｝１００部を投入し、マグネチックスターラーを用いて２５℃で５時間攪拌した。１０分間静置して上澄み液（高級脂肪酸(a1)より低級の高・中級脂肪酸(b1)、またはそれらのアセトン溶液）をできるだけ取り除いてから、アセトン（和光純薬工業株式会社製、試薬１級）１００部を添加して、マグネチックスターラーを用いて同様に２５℃で１０分間攪拌した。同様に静置して上澄み液をできるだけ取り除いてから、再度アセトンを添加して同様に銀粒子を洗浄した。これを５回繰返してから銀粒子を取り出し、２５℃で１６時間風乾した。
【００６６】
[実施例１]
参考例の製造方法において、市販の還元法で製造され表面がステアリン酸で被覆されたフレーク状の銀粒子（レーザー回折法により得られる１次粒子の平均粒径（メディアン径Ｄ50）が１.２μｍであり、アスペクト比Ａが１.６であり、アスペクト比Ｂが２.４であり、有機物量（注：ステアリン酸と微量の有機系還元剤の合計量である）が０.３重量％である）と、より低級の高・中級脂肪酸(b1)としてのオクタン酸（和光純薬工業株式会社製、試薬特級）を用いて、銀粒子の表面を被覆しているステアリン酸（炭素原子数１８、分子量２８４）をオクタン酸（炭素原子数８、分子量１４４）に置換した銀粒子（Ａ）を得た。
【００６７】
ステアリン酸がオクタン酸に置換されたことを確認するため、置換前と置換後の銀粒子について大気中における示差熱分析（昇温速度５℃／分）を行ない図１に示した。図１によると、置換前のステアリン酸の酸化分解ピーク温度は２１０℃である。置換後の酸化分解ピーク温度は１９９℃であり、かつ、ステアリン酸の酸化分解ピーク温度の２１０℃には発熱ピークがまったく検出されていない。したがって、ステアリン酸はオクタン酸に置換されたことがわかった。
【００６８】
この銀粒子（Ａ）５０部に１−ヘキサノール（和光純薬工業株式会社、試薬特級）３.５部を添加し、へらを用いて均一になるまで混合することによりペースト状銀粒子組成物を調製した。このペースト状銀粒子組成物は、メタルマスクでの塗布においてダレ、流れ等はなく良好な形状に塗布できた。このペースト状銀粒子組成物について加熱焼結物である固形状銀の硬さ、接着強さ、体積抵抗率、熱伝導率を測定し、結果を表１にまとめて示した。硬さ測定に使用したフィルム状銀は、固体状であるに十分な硬さを有していた。以上の結果より、このペースト状銀粒子組成物が、強固な固形状銀を製造するのに有用なこと、金属製部材を電気伝導性と熱伝導性よく強固に接合するのに有用なこと、耐摩耗性と基板への接着性と電気伝導性と熱伝導性が優れた銀配線を形成するのに有用なこと、および半導体素子上または基板上に銀バンプを形成するのに有用なことがわかった。
【００６９】
[実施例２]
実施例１において、１−ヘキサノールの代わりに蒸留範囲が１０６℃から２０２℃である低級イソパラフィン（新日本石油化学株式会社製、商品名アイソゾール３００）を用いた以外は実施例１と同様にしてペースト状銀粒子組成物を調製した。このペースト状銀粒子組成物は、メタルマスクでの塗布においてダレ、流れ等はなく良好な形状に塗布できた。このペースト状銀粒子組成物について加熱焼結物である固形状銀の硬さ、接着強さ、体積抵抗率、熱伝導率を測定し、結果を表１にまとめて示した。硬さ測定に使用したフィルム状銀は、固体状であるに十分な硬さを有していた。以上の結果より、このペースト状銀粒子組成物が、強固な固形状銀を製造するのに有用なこと、金属製部材を電気伝導性と熱伝導性よく強固に接合するのに有用なこと、耐摩耗性と基板への接着性と電気伝導性と熱伝導性が優れた銀配線を形成するのに有用なこと、および半導体素子上または基板上に銀バンプを形成するのに有用なことがわかった。
【００７０】
[実施例３]
参考例の製造方法において、市販の還元法で製造された粒状の銀粒子（被覆剤なし）をボールミルに投入し、オレイン酸を添加してフレーク化することにより製造された、表面がオレイン酸で被覆されたフレーク状銀粒子｛レーザー回折法により得られる１次粒子の平均粒径（メディアン径Ｄ50）が３.０μｍであり、アスペクト比Ａが３.３であり、アスペクト比Ｂが１５.３であり、有機物量（注：オレイン酸と微量の有機系還元剤の合計量である）が０.３重量％である｝と、ラウリン酸（和光純薬工業株式会社製、試薬特級）の３０％アセトン溶液を用いて、銀粒子の表面を被覆しているオレイン酸（炭素原子数１８、分子量２８２）をラウリン酸（炭素原子数１２、分子量２００）に置換したフレーク状銀粒子（Ａ）を得た。
【００７１】
オレイン酸がラウリン酸に置換されたことを確認するため、置換前と置換後の銀粒子について大気中における示差熱分析（昇温速度５℃／分）を行ない図２に示した。図２によると、置換前のオレイン酸の酸化分解ピーク温度は２２７℃である。置換後の酸化分解ピーク温度は２１２℃であり、かつ、オレイン酸の酸化分解ピーク温度の２２７℃付近には発熱ピークがまったく検出されていない。したがって、オレイン酸はラウリン酸に置換されたことがわかった。
【００７２】
この銀粒子（Ａ）５０部に、蒸留範囲が１０６℃から２０２℃である低級イソパラフィン（新日本石油化学株式会社製、商品名アイソゾール３００）４部を添加し、へらを用いて均一に混合なるまで混合することによりペースト状銀粒子組成物を調製した。このペースト状銀粒子組成物はメタルマスクでの塗布においてダレ、流れ等はなく良好な形状に塗布できた。このペースト状銀粒子組成物について加熱焼結物である固形状銀の硬さ、接着強さ、体積抵抗率、熱伝導率を測定し、結果を表１にまとめて示した。硬さ測定に使用したフィルム状銀は、固体状であるに十分な硬さを有していた。以上の結果より、このペースト状銀粒子組成物が、強固な固形状銀を製造するのに有用なこと、金属製部材を電気伝導性と熱伝導性よく強固に接合するのに有用なこと、耐摩耗性と基板への接着性と電気伝導性と熱伝導性が優れた銀配線を形成するのに有用なこと、および半導体素子上または基板上に銀バンプを形成するのに有用なことがわかった。
【００７３】
[比較例１]
実施例２において、銀粒子の表面を被覆しているステアリン酸（炭素原子数１８、分子量２８４）をオクタン酸（炭素原子数８、分子量１４４）に置換した銀粒子（Ａ）の代わりに、市販の還元法で製造され表面がステアリン酸で被覆されたフレーク状銀粒子（レーザー回折法により得られる１次粒子の平均粒径（メディアン径Ｄ50）が１.２μｍであり、アスペクト比Ａが１.６であり、アスペクト比Ｂが２.４であり有機物量｛注：ステアリン酸と微量の有機系還元剤の合計量である）が０.３重量％である｝で被覆された銀粒子をそのまま用いた以外は、実施例２と同様にしてペースト状銀粒子組成物を調製した。このペースト状銀粒子組成物は、メタルマスクでの塗布においてダレ、流れ等はなく良好な形状に塗布できた。このペースト状銀粒子組成物について加熱焼結物である固形状銀の硬さ、接着強さ、体積抵抗率、熱伝導率を測定し、結果を表１にまとめて示した。特に接着強さが不十分であった。
【００７４】
[比較例２]
実施例３において、銀粒子の表面を被覆しているオレイン酸（炭素原子数１８、分子量２８２）をラウリン酸（炭素原子数１２、分子量２００）に置換したフレーク状銀粒子（Ａ）の代わりに、市販の還元法で製造された粒状の銀粒子をボールミルに投入し、オレイン酸を添加してフレーク化することにより製造された、表面がオレイン酸で被覆されたフレーク状銀粒子｛レーザー回折法により得られる１次粒子の平均粒径（メディアン径Ｄ50）が３.０μｍであり、アスペクト比Ａが３.３であり、アスペクト比Ｂが１５.３であり、有機物量（注：オレイン酸と微量の有機系還元剤の合計量）が０.３重量％である｝をそのまま用いた以外は、実施例３と同様にしてペースト状銀粒子組成物を調製した。
このペースト状銀粒子組成物は、メタルマスクでの塗布においてダレ、流れ等はなく良好な形状に塗布できた。このペースト状銀粒子組成物について加熱焼結物である固形状銀の硬さ、接着強さ、体積抵抗率、熱伝導率を測定し、結果を表１にまとめて示した。特に接着強さが不十分であった。
【００７５】
[比較例３]
実施例３において、銀粒子の表面を被覆しているオレイン酸（炭素原子数１８、分子量２８２）をラウリン酸（炭素原子数１２、分子量２００）に置換したフレーク状銀粒子（Ａ）の代わりに、市販の還元法で製造された被覆剤なしの粒状の銀粒子をボールミルに投入し、ラウリン酸を添加してフレーク化することにより製造された、表面がラウリン酸で被覆されたフレーク状銀粒子｛レーザー回折法により得られる１次粒子の平均粒径が３.０μｍであり、アスペクト比Ａが２.９であり、アスペクト比Ｂが９.０であり、有機物量（注：ラウリン酸と微量の有機系還元剤の合計量）が０.３重量％である｝をそのまま用いた以外は、実施例３と同様にしてペースト状銀粒子組成物を調製した。このペースト状銀粒子組成物は、メタルマスクでの塗布においてダレ、流れ等はなく良好な形状に塗布できた。このペースト状銀粒子組成物について加熱焼結物である固形状銀の硬さ、接着強さ、体積抵抗率、熱伝導率を測定し、結果を表１にまとめて示した。特に接着強さが不十分であった。
【００７６】
[実施例４]
厚さが１.２ｍｍのＦＲＰ板上に、エポキシ樹脂接着剤（住友スリーエム株式会社製、商品名ＳＷ２２１４）を、幅１ｍｍ×長さ５０ｍｍの開口部を有する５０μｍ厚のメタルマスクを用いて塗布し、塗布したエポキシ樹脂接着剤に重ねて実施例２のペースト状銀粒子組成物を同様に印刷塗布した。このＥＲＰ板を１５０℃の強制循環式オーブン内で２時間加熱してエポキシ樹脂接着剤を硬化させ、銀粒子を焼結した。
このプリント配線板上の幅１ｍｍ、長さ５０ｍｍ、厚さ５０μｍの銀製配線回路について長さ方向の体積抵抗率を測定したところ、９×１０-６Ω・ｃｍであり、実用上十分な導電性を有していた。
【００７７】
[比較例４]
実施例４において、実施例２のペースト状銀粒子組成物を用いない他は同様にして、幅１ｍｍ、長さ５０ｍｍ、厚さ５０μｍのエポキシ樹脂製配線回路を作製した。実施例４と同様に、幅１ｍｍ、長さ５０ｍｍ、厚さ５０μｍのエポキシ樹脂製配線回路について長さ方向の体積抵抗率を測定したところ１×１０+１Ω・ｃｍ以上であり、導電性は著しく低かった。
【００７８】
［実施例５］
厚さが１.２ｍｍのＦＲＰ板上に形成された銅製配線回路（幅１ｍｍ、長さ５０ｍｍ、厚さ３０μｍ）の表面を金メッキした電気回路の両端部に、縦１ｍｍ、横１ｍｍ、厚さ１００μｍの開口部を有するメタルマスクを用いて実施例２のペースト状銀粒子組成物をドット状に印刷塗布した。このＦＲＰ板を１５０℃の強制循環式オーブン内で２時間加熱して銀粒子を焼結することにより、電気回路接続用バンプを製造した。
この電気回路の両端部に形成した電気回路接続用バンプ間の電気抵抗を測定したところ、０.０５Ω未満であり、実用上十分な導電性を有していた。
【００７９】
【表１】
0004470193.tif 000002
【産業上の利用可能性】
【００８０】
本発明の製造方法で製造される加熱焼結性銀粒子は、ペースト状銀粒子組成物の主原料として有用である。
本発明のペースト状銀粒子組成物、固形状銀の製造方法および金属製部材の接合方法は、抵抗器やコンデンサ等の各種電子部品及び各種表示素子の電極の形成、電磁波シールド用導電性被膜の形成、コンデンサ、抵抗、ダイオード、メモリ、演算素子（ＣＰＵ）等のチップ部品の基板への接合、太陽電池の電極の形成、積層セラミックコンデンサ、積層セラミックインダクタ、積層セラミックアクチュエータ等のチップ型セラミック電子部品の外部電極の形成、プリント回路基板上の導電性回路の形成等に有用である。
本発明の配線板の製造方法は、銀配線を有するプリント配線板を効率よく製造するのに有用である。
本発明の電気回路接続用バンプの製造方法は、半導体素子または基板上に銀製バンプを効率よく製造するのに有用である。
【符号の説明】
【００８１】
Ａ  接着強さ測定用試験体
１  銀基板
２  ペースト状銀粒子組成物（加熱して焼結後は固体状銀）
３  銀チップ
【図１】
0004470193.tif 000003
【図２】
0004470193.tif 000004
【図３】
0004470193.tif 000005
【図４】
0004470193.tif 000006